(57)【要約】本発明は、ファセット成長による転位などの欠陥が低減された半導体装置等に有用な結晶品質に優れたコランダム構造を有するエピタキシャル膜を提供する。コランダム構造の横方向成長領域を含む結晶性酸化物膜であって、前記横方向成長領域が、ファセット成長領域を実質的に含まず、結晶成長方向がｃ軸または略ｃ軸方向であり、ｃ軸または略ｃ軸方向に伸びている転位線を含んでおり、ｃ軸または略ｃ軸方向に結晶成長が拡がった結晶性酸化物同士が互いに接合している。
2020004250.tif 000002
【特許請求の範囲】
【請求項１】
コランダム構造の横方向成長領域を含む結晶性酸化物膜であって、前記横方向成長領域がファセット成長領域を実質的に含まないことを特徴とする結晶性酸化物膜。
【請求項２】
コランダム構造の横方向成長領域を含む結晶性酸化物膜であって、前記横方向成長領域の結晶成長方向がｃ軸または略ｃ軸方向であることを特徴とする結晶性酸化物膜。
【請求項３】
前記横方向成長領域が転位線を実質的に含んでいない請求項１または２に記載の結晶性酸化物膜。
【請求項４】
コランダム構造の横方向成長領域を含む結晶性酸化物膜であって、前記横方向成長領域の一部または全部において、ｃ軸または略ｃ軸方向に結晶成長が拡がった結晶性酸化物同士が互いに接合していることを特徴とする結晶性酸化物膜。
【請求項５】
コランダム構造の横方向成長領域を含む結晶性酸化物膜であって、前記横方向成長領域の一部または全部において、ｃ軸または略ｃ軸方向にそれぞれ異なる結晶成長速度で結晶成長が拡がった結晶性酸化物同士が互いに接合していることを特徴とする結晶性酸化物膜。
【請求項６】
コランダム構造のエピタキシャル層を含む結晶性酸化物半導体膜であって、ｃ軸または略ｃ軸方向に結晶成長が拡がった結晶性酸化物同士の接合面上のエピタキシャル層であることを特徴とする結晶性酸化物膜。
【請求項７】
コランダム構造のエピタキシャル層を含む結晶性酸化物半導体膜であって、ｃ軸または略ｃ軸方向にそれぞれ異なる結晶成長速度で結晶成長が拡がった結晶性酸化物同士の接合面上のエピタキシャル層であることを特徴とする結晶性酸化物膜。
【請求項８】
少なくとも周期律表第４周期〜第６周期の１種または２種以上の金属を含む請求項１〜７のいずれかに記載の結晶性酸化物膜。
【請求項９】
少なくともガリウム、インジウム、ロジウムまたはイリジウムを含む請求項１〜８のいずれかに記載の結晶性酸化物膜。
【請求項１０】
α−Ｇａ２Ｏ３またはその混晶を主成分として含む請求項１〜９のいずれかに記載の結晶性酸化物膜。
【請求項１１】
請求項１〜１０のいずれかに記載の結晶性酸化物膜を含む半導体装置。
【請求項１２】
前記結晶性酸化物膜がドーパントを含む半導体膜である請求項１１記載の半導体装置。
【請求項１３】
パワーデバイスである請求項１１または１２に記載の半導体装置。
【請求項１４】
パワーモジュール、インバータまたはコンバータである請求項１１または１２に記載の半導体装置。
【請求項１５】
半導体装置を備える半導体システムであって、前記半導体装置が、請求項１１〜１４のいずれかに記載の半導体装置である半導体システム。
【発明の詳細な説明】
【技術分野】
【０００１】
本発明は、半導体装置に有用な結晶性酸化物膜に関する。
【背景技術】
【０００２】
従来、異種基板上に結晶成長させる際に、クラックや格子欠陥が生じる問題がある。この問題に対し、基板と膜の格子定数や熱膨張係数を整合させること等が検討されている。また、不整合が生じる場合には、ＥＬＯのような成膜手法等も検討されている。【０００３】
特許文献１には、異種基板上にバッファ層を形成し、前記バッファ層上に酸化亜鉛系半導体層を結晶成長させる方法が記載されている。特許文献２には、ナノドットのマスクを異種基板上に形成して、ついで、単結晶半導体材料層を形成することが記載されている。非特許文献１には、サファイア上に、ＧａＮのナノカラムを介して、ＧａＮを結晶成長させる手法が記載されている。非特許文献２には、周期的なＳｉＮ中間層を用いて、Ｓｉ（１１１）上にＧａＮを結晶成長させて、ピット等の欠陥を減少させる手法が記載されている。【０００４】
しかしながら、いずれの技術も、成膜速度が悪かったり、基板にクラック、転位、反り等が生じたり、また、エピタキシャル膜に転位やクラック等が生じたりして、高品質なエピタキシャル膜を得ることが困難であり、基板の大口径化やエピタキシャル膜の厚膜化においても、支障が生じていた。【０００５】
また、高耐圧、低損失および高耐熱を実現できる次世代のスイッチング素子として、バンドギャップの大きな酸化ガリウム（Ｇａ２Ｏ３）を用いた半導体装置が注目されており、インバータなどの電力用半導体装置への適用が期待されている。しかも、広いバンドギャップからＬＥＤやセンサー等の受発光装置としての応用も期待されている。当該酸化ガリウムは非特許文献３によると、インジウムやアルミニウムをそれぞれ、あるいは組み合わせて混晶することによりバンドギャップ制御することが可能であり、ＩｎＡｌＧａＯ系半導体として極めて魅力的な材料系統を構成している。ここでＩｎＡｌＧａＯ系半導体とはＩｎＸＡｌＹＧａＺＯ３（０≦Ｘ≦２、０≦Ｙ≦２、０≦Ｚ≦２、Ｘ＋Ｙ＋Ｚ＝１．５〜２．５）を示し、酸化ガリウムを内包する同一材料系統として俯瞰することができる。【０００６】
しかしながら、酸化ガリウムは、最安定相がβガリア構造であるので、特殊な成膜法を用いなければ、コランダム構造の結晶膜を成膜することが困難であり、結晶品質等においてもまだまだ課題が数多く存在している。これに対し、現在、コランダム構造を有する結晶性半導体の成膜について、いくつか検討がなされている。
特許文献３には、ガリウム又はインジウムの臭化物又はヨウ化物を用いて、ミストＣＶＤ法により、酸化物結晶薄膜を製造する方法が記載されている。特許文献４〜６には、コランダム型結晶構造を有する下地基板上に、コランダム型結晶構造を有する半導体層と、コランダム型結晶構造を有する絶縁膜とが積層された多層構造体が記載されている。【０００７】
また、最近では、特許文献７〜９および非特許文献４に記載されているように、コランダム構造の酸化ガリウム膜をＥＬＯ成長等させることが検討されている。特許文献７〜９に記載されている方法によれば、良質なコランダム構造の酸化ガリウム膜を得ることは可能であるが、実際に結晶膜を調べてみると、ファセット成長する傾向があり、このファセット成長等の課題もあって、まだまだ満足のいくものではなかった。
なお、特許文献３〜９はいずれも本出願人による特許または特許出願に関する公報である。
【先行技術文献】
【特許文献】
【０００８】
【特許文献１】特開２０１０−２３２６２３号公報
【特許文献２】特表２０１０−５１６５９９号公報
【特許文献３】特許第５３９７７９４号
【特許文献４】特許第５３４３２２４号
【特許文献５】特許第５３９７７９５号
【特許文献６】特開２０１４−７２５３３号公報
【特許文献７】特開２０１６−１００５９２号公報
【特許文献８】特開２０１６−９８１６６号公報
【特許文献９】特開２０１６−１００５９３号公報
【非特許文献】
【０００９】
【非特許文献１】Kazuhide Kusakabe., et al., “Overgrowth of GaN layer on GaN nano-columns by RF-molecular beam epitaxy”, Journal of Crystal Growth 237-239 (2002) 988-992
【非特許文献２】K. Y. Zang., et al.，”Defect reduction by periodic SiNx interlayers in gallium nitride grown on Si (111)”, Journal of Applied Physics 101, 093502 (2007)
【非特許文献３】金子健太郎、「コランダム構造酸化ガリウム系混晶薄膜の成長と物性」、京都大学博士論文、平成２５年３月
【非特許文献４】高塚章夫、織田真也、金子健太郎、藤田静雄、人羅俊実,“ミストエピタキシー法によるα型酸化ガリウムの横方向選択成長(ELO)”，2015年第62回応用物理学会春季学術講演会, 東海大学, (2015年3月11日−14日) 13a-P18-12.
【発明の概要】
【発明が解決しようとする課題】
【００１０】
本発明は、ファセット成長による転位などの欠陥が低減された半導体装置等に有用な結晶品質に優れたコランダム構造を有するエピタキシャル膜を提供することを目的とする。
【課題を解決するための手段】
【００１１】
本発明者らは、上記目的を達成すべく鋭意検討した結果、ａ軸方向に伸びているストライプ状のＥＬＯマスクを基板表面に配列したｍ面サファイア基板を用いて、供給律速にしてＥＬＯ成膜をすることで、ファセット成長が抑制され、リーク電流等の原因となっていた各種欠陥が低減される結晶性酸化物膜が得られることを見出し、このようにして得られた結晶性酸化物膜が、上記した従来の問題を一挙に解決できるものであることを知見した。
また、本発明者らは、上記知見を得た後、さらに検討を重ねて本発明を完成させるに至った。【００１２】
すなわち、本発明は、以下の発明に関する。
［１］  コランダム構造の横方向成長領域を含む結晶性酸化物膜であって、前記横方向成長領域がファセット成長領域を実質的に含まないことを特徴とする結晶性酸化物膜。
［２］  コランダム構造の横方向成長領域を含む結晶性酸化物膜であって、前記横方向成長領域の結晶成長方向がｃ軸または略ｃ軸方向であることを特徴とする結晶性酸化物膜。
［３］  前記横方向成長領域が転位線を実質的に含んでいない前記［１］または［２］に記載の結晶性酸化物膜。
［４］  コランダム構造の横方向成長領域を含む結晶性酸化物膜であって、前記横方向成長領域の一部または全部において、ｃ軸または略ｃ軸方向に結晶成長が拡がった結晶性酸化物同士が互いに接合していることを特徴とする結晶性酸化物膜。
［５］  コランダム構造の横方向成長領域を含む結晶性酸化物膜であって、前記横方向成長領域の一部または全部において、ｃ軸または略ｃ軸方向にそれぞれ異なる結晶成長速度で結晶成長が拡がった結晶性酸化物同士が互いに接合していることを特徴とする結晶性酸化物膜。
［６］  コランダム構造のエピタキシャル層を含む結晶性酸化物半導体膜であって、ｃ軸または略ｃ軸方向に結晶成長が拡がった結晶性酸化物同士の接合面上のエピタキシャル層であることを特徴とする結晶性酸化物膜。
［７］  コランダム構造のエピタキシャル層を含む結晶性酸化物半導体膜であって、ｃ軸または略ｃ軸方向にそれぞれ異なる結晶成長速度で結晶成長が拡がった結晶性酸化物同士の接合面上のエピタキシャル層であることを特徴とする結晶性酸化物膜。
［８］  少なくとも周期律表第４周期〜第６周期の１種または２種以上の金属を含む前記［１］〜［７］のいずれかに記載の結晶性酸化物膜。
［９］  少なくともガリウム、インジウム、ロジウムまたはイリジウムを含む前記［１］〜［８］のいずれかに記載の結晶性酸化物膜。
［１０］  α−Ｇａ２Ｏ３またはその混晶を主成分として含む前記［１］〜［９］のいずれかに記載の結晶性酸化物膜。
［１１］  前記［１］〜［１０］のいずれかに記載の結晶性酸化物膜を含む半導体装置。
［１２］  前記結晶性酸化物膜がドーパントを含む半導体膜である前記［１１］記載の半導体装置。
［１３］  パワーデバイスである前記［１１］または［１２］に記載の半導体装置。
［１４］
パワーモジュール、インバータまたはコンバータである前記［１１］または［１２］に記載の半導体装置。
［１５］  半導体装置を備える半導体システムであって、前記半導体装置が、前記［１１］〜［１４］のいずれかに記載の半導体装置である半導体システム。
【発明の効果】
【００１３】
本発明の結晶性酸化物膜は、ファセット成長による転位などの欠陥が低減されており、半導体装置等に有用であり、結晶品質に優れている。
【図面の簡単な説明】
【００１４】
【図１】本発明に用いられる結晶基板の結晶成長面上に形成された凹凸部の一態様を模式的に示す断面図である。
【図２】本発明に用いられる結晶基板の結晶成長面上に形成された凹凸部の一態様を模式的に示す断面図である。
【図３】本発明に用いられる結晶基板の結晶成長面上に形成された凹凸部の一態様を模式的に示す断面図である。
【図４】本発明に用いられる結晶基板の結晶成長面上に形成された凹凸部の一態様を模式的に示す断面図である。
【図５】本発明に用いられる結晶基板の結晶成長面上に形成された凹凸部の一態様を模式的に示す断面図である。
【図６】本発明に用いられる結晶基板の結晶成長面上に形成された凹凸部の一態様を模式的に示す断面図である。
【図７】本発明の結晶性積層構造体を模式的に示す断面図である。
【図８】本発明の結晶性積層構造体（バッファ層あり）を模式的に示す断面図である。
【図９】本発明で好適に用いられる成膜装置の概略構成図である。
【図１０】本発明で好適に用いられる図９とは別態様の成膜装置（ミストＣＶＤ）の概略構成図である。
【図１１】電源システムの好適な一例を模式的に示す図である。
【図１２】システム装置の好適な一例を模式的に示す図である。
【図１３】電源装置の電源回路の好適な一例を示す回路図である。
【図１４】実施例における膜断面の顕微鏡観察結果を示す図である。
【図１５】実施例における膜上面の顕微鏡観察結果を示す図である。
【図１６】実施例における膜断面の顕微鏡観察結果を示す図である。
【発明を実施するための形態】
【００１５】
本発明の結晶性酸化物膜は、コランダム構造の横方向成長領域および／またはコランダム構造のエピタキシャル層を含む結晶性酸化物膜であって、下記（１）〜（７）のいずれかの特長を有している。
（１）前記横方向成長領域がファセット成長領域を実質的に含まない。
（２）前記横方向成長領域の結晶成長方向がｃ軸または略ｃ軸方向である。
（３）前記横方向成長領域が転位線を含んでおり、該転位線がｃ軸または略ｃ軸方向に伸びている。
（４）前記横方向成長領域の一部または全部において、ｃ軸または略ｃ軸方向に結晶成長が拡がった結晶性酸化物同士が互いに接合している。
（５）前記横方向成長領域の一部または全部において、ｃ軸または略ｃ軸方向にそれぞれ異なる結晶成長速度で結晶成長が拡がった結晶性酸化物同士が互いに接合している。
（６）前記エピタキシャル層が、ｃ軸または略ｃ軸方向に結晶成長が拡がった結晶性酸化物同士の接合面上のエピタキシャル層である。
（７）前記エピタキシャル層が、ｃ軸または略ｃ軸方向にそれぞれ異なる結晶成長速度で結晶成長が拡がった結晶性酸化物同士の接合面上のエピタキシャル層である。
【００１６】
本発明においては、前記結晶性酸化物膜が、少なくとも周期律表第４周期〜第６周期の１種または２種以上の金属を含むのが好ましく、少なくともガリウム、インジウム、ロジウムまたはイリジウムを含むのがより好ましく、α−Ｇａ２Ｏ３またはその混晶を主成分として含むのが最も好ましい。このような好ましい結晶性酸化物膜によれば、半導体装置により適しており、半導体特性により優れたものとなる。また、前記結晶性酸化物膜は、ドーパントを含むのも好ましい。前記ドーパントとしては、例えば、前記ドーパントとしては、例えば、スズ、ゲルマニウム、ケイ素、チタン、ジルコニウム、バナジウムまたはニオブなどが挙げられる。ドーパントの濃度は、通常、約１×１０１６／ｃｍ３〜１×１０２２／ｃｍ３であってもよいし、また、ドーパントの濃度を例えば約１×１０１７／ｃｍ３以下の低濃度にしてもよい。また、さらに、本発明によれば、ドーパントを約１×１０２０／ｃｍ３以上の高濃度で含有させてもよい。
【００１７】
前記結晶性酸化物膜は例えば次の好適な成膜方法により得ることができる。
すなわち、コランダム構造を有する結晶基板の結晶成長面上に、直接または他の層を介して、エピタキシャル膜を成膜する方法であって、前記結晶基板の結晶成長面上に、凹部または凸部からなる凹凸部が形成されており、前記成膜を、供給律速となる条件で行うことを特長とする成膜方法である。以下、詳細に説明する。
【００１８】
＜結晶基板＞
前記結晶基板は、コランダム構造を有していれば特に限定されず、公知の基板であってよい。絶縁体基板であってもよいし、導電性基板であってもよいし、半導体基板であってもよい。単結晶基板であってもよいし、多結晶基板であってもよい。前記結晶基板としては、例えば、コランダム構造を有する結晶物を主成分として含む基板が挙げられる。なお、前記「主成分」とは、基板中の組成比で、前記結晶物を５０％以上含むものをいい、好ましくは７０％以上含むものであり、より好ましくは９０％以上含むものである。前記コランダム構造を有する結晶基板としては、例えば、サファイア基板、α型酸化ガリウム基板などが挙げられる。
【００１９】
前記結晶基板は、サファイア基板であるのが好ましい。前記サファイア基板としては、例えば、ｃ面サファイア基板、ｍ面サファイア基板、ａ面サファイア基板などが挙げられる。また、前記サファイア基板はオフ角を有していてもよい。前記オフ角は、特に限定されないが、好ましくは０°〜１５°である。本発明の実施態様においては、前記サファイア基板が、ｍ面サファイア基板であるのが好ましい。
なお、前記結晶基板の厚さは、特に限定されないが、好ましくは、１０〜２０００μｍであり、より好ましくは５０〜１０００μｍである。
【００２０】
＜凹凸部＞
前記凹凸部は、凸部または凹部からなるものであれば特に限定されず、凸部からなる凹凸部であってもよいし、凹部からなる凹凸部であってもよいし、凸部および凹部からなる凹凸部であってもよい。すなわち、前記凹凸部は、凹部または凸部を含むものであればそれでよい。また、前記凹凸部は、規則的な凸部または凹部から形成されていてもよいし、不規則な凸部または凹部から形成されていてもよい。なお、前記凹凸部は周期的に形成されているのが好ましく、周期的かつ規則的にパターン化されているのがより好ましい。前記凹凸部の形状としては、特に限定されず、例えば、ストライプ状、ドット状、メッシュ状またはランダム状などが挙げられるが、ストライプ状またはドット状が好ましく、ストライプ状がより好ましい。なお、ドット状に凹凸部を形成する場合には、例えば正方格子、斜方格子、三角格子、六角格子などの格子位置に、周期的かつ規則的に、三角形、四角形（例えば正方形、長方形若しくは台形等）、五角形若しくは六角形等の多角形状、円状、楕円状などの凹凸部を配置することができる。前記凹凸部の凹部または凸部の断面形状としては、特に限定されないが、例えば、コの字型、Ｕ字型、逆Ｕ字型、波型、または三角形、四角形（例えば正方形、長方形若しくは台形等）、五角形若しくは六角形等の多角形等が挙げられる。
【００２１】
前記凸部の構成材料は、特に限定されず、公知の材料であってよい。前記凸部の構成材料は、絶縁体材料であってもよいし、導電体材料であってもよいし、半導体材料であってもよいが、縦方向の結晶成長を阻害可能な材料が好ましい。また、前記凸部の構成材料は、非晶であってもよいし、単結晶であってもよいし、多結晶であってもよい。前記凸部の構成材料としては、例えば、Ｓｉ、Ｇｅ、Ｔｉ、Ｚｒ、Ｈｆ、Ｔａ、Ｓｎ等の酸化物、窒化物または炭化物、カーボン、ダイヤモンド、金属、これらの混合物などが挙げられる。より具体的には、ＳｉＯ２、ＳｉＮまたは多結晶シリコンを主成分として含むＳｉ含有化合物、前記結晶性半導体の結晶成長温度よりも高い融点を有する金属（例えば、白金、金、銀、パラジウム、ロジウム、イリジウム、ルテニウムなどの貴金属等）などが挙げられる。なお、前記構成材料の含有量は、凸部中、組成比で、５０％以上が好ましく、７０％以上がより好ましく、９０％以上が最も好ましい。
【００２２】
前記凸部の形成手段としては、公知の手段であってよく、例えば、フォトリソグラフィー、電子ビームリソグラフィー、レーザーパターニング、その後のエッチング（例えばドライエッチングまたはウェットエッチング等）などの公知のパターニング加工手段などが挙げられる。本発明においては、前記凸部がストライプ状またはドット状であるのが好ましく、ストライプ状であるのがより好ましい。
【００２３】
前記凹部の構成材料は、特に限定されないが、上記凸部の構成材料と同様のものであってよいし、結晶基板であってもよい。前記凹部は、ドット状であるのが好ましく、前記シリコン含有化合物からなるマスク層にドット状の凹部が設けてあるのがより好ましい。前記凹部の形成手段としては、前記の凸部の形成手段と同様の手段を用いることができる。また、前記凹部が結晶基板の結晶成長面上に設けられた空隙層であるのも好ましい。前記空隙層は、公知の溝加工手段により、結晶基板に溝を設けることで、前記結晶基板の結晶成長面上に形成することができる。空隙層の溝幅、溝深さ、テラス幅等は、本発明の目的を阻害しない限り、特に限定されず、適宜に設定することができる。また、空隙層には、空気が含まれていてもよいし、不活性ガス等が含まれていてもよい。
【００２４】
本発明においては、前記結晶基板の結晶成長面上に、ｃ軸に垂直または略垂直な方向に凹部または凸部からなる凹凸部が形成されているのが好ましい。このように凹凸部が形成されることにより、よりファセット成長を抑制することができ、より半導体装置に適した成膜を実現することができる。なお、本発明において、「ｃ軸に垂直または略垂直」とは、通常、ｃ軸方向との成す角度が９０度±１０度の範囲内であり、好ましくはｃ軸方向との成す角度が９０度±５度の範囲内であることを意味する。
【００２５】
以下、本発明のより好ましい成膜方法の態様を、図面を用いて説明する。
図１は、前記における結晶基板の結晶成長面上に設けられた凹凸部の一態様を示す。図１の凹凸部は、結晶基板１と、結晶成長面１ａ上の凸部２ａとから形成されている。凸部２ａはストライプ状であり、結晶基板１の結晶成長面１ａ上には、ストライプ状の凸部２ａが周期的に配列されている。なお、凸部２ａは、ＳｉＯ２等のシリコン含有化合物からなり、フォトリソグラフィー等の公知の手段を用いて形成することができる。
【００２６】
図２は、結晶基板の結晶成長面上に設けられた凹凸部の一態様を示し、図１とは別の態様を示している。図２の凹凸部は、図１と同様、結晶基板１と、結晶成長面１ａ上に設けられた凸部２ａとから形成されている。凸部２ａはドット状であり、結晶基板１の結晶成長面１ａ上には、ドット状の凸部２ａが周期的かつ規則的に配列されている。なお、凸部２ａは、ＳｉＯ２等のシリコン含有化合物からなり、フォトリソグラフィー等の公知の手段を用いて形成することができる。
【００２７】
図３は、結晶基板の結晶成長面上に設けられた凹凸部の一態様を示す。図３は、凸部ではなく凹部２ｂを備えている。図３の凹部は、結晶基板１と、マスク層４とから形成されている。マスク層は、結晶成長面１上に形成されており、ドット状に穴が空いている。マスク層４のドットの穴からは結晶基板１が露出しており、結晶成長面１ａ上にドット状の凹部２ｂが形成されている。なお、凹部２ｂは、フォトリソグラフィー等の公知の手段を用いて、マスク層４を形成することにより得ることができる。また、マスク層４は、縦方向の結晶成長を阻害可能な層であれば特に限定されない。マスク層４の構成材料としては、例えば、ＳｉＯ２等のシリコン含有化合物などの公知の材料等が挙げられる。
【００２８】
図４は、結晶基板の結晶成長面上に設けられた凹凸部の一態様を示す。図４の凹凸部は、結晶基板１と空隙層とから形成されている。空隙層は、ストライプ状であり、結晶基板１の結晶成長面１ａ上には、ストライプ状の凹部２ｂが周期的に配列されている。なお、凹部２ｂは、公知の溝加工手段により形成することができる。
【００２９】
また、図５にも、結晶基板１の結晶成長面１ａ上に設けられた凹凸部の一態様を示す。図５の凹凸部は、図４とは、凹部２ｂの間隔が異なっており、間隔の幅が小さくなっている。つまり、凹部２ｂのテラス幅が、図４では広くなっており、図５では狭くなっている。図５の凹部２ｂもまた、図４の凹部と同様、公知の溝加工手段を用いて形成することができる。
【００３０】
図６は、図４および図５と同様、結晶基板の結晶成長面上に設けられた凹凸部の一態様を示し、図６の凹凸部は、結晶基板１と空隙層とから形成されている。空隙層は、図４および図５とは異なり、ドット状であり、結晶基板１の結晶成長面１ａ上には、ドット状の凹部２ｂが周期的かつ規則的に配列されている。なお、凹部２ｂは、公知の溝加工手段により形成することができる。
【００３１】
凹凸部の凸部の幅および高さ、凹部の幅および深さ、間隔などが特に限定されないが、本発明においては、それぞれが例えば約１０ｎｍ〜約１ｍｍの範囲内であり、好ましくは約１０ｎｍ〜約３００μｍであり、より好ましくは約１０ｎｍ〜約１μｍであり、最も好ましくは約１００ｎｍ〜約１μｍである。
【００３２】
また、前記結晶基板上にバッファ層や応力緩和層等の他の層を設けもよく、他の層を設ける場合には、他の層上でも他の層下でも前記凹凸部を形成してもよいが、通常、他の層上に、前記凹凸部を形成する。
【００３３】
上記のようにして、結晶基板の結晶成長面上に、直接または他の層を介して、凹部または凸部からなる凹凸部を形成する。凹凸部を形成した後は、供給律速となる条件にて成膜することにより、前記凹凸部上に、ファセット成長を伴わない横方向成長を実現することができ、良質なコランダム構造を有する結晶性半導体を主成分として含むエピタキシャル層を形成することができる。
【００３４】
前記エピタキシャル結晶成長の手段は、本発明の目的を阻害しない限り、特に限定されず、公知の手段であってよい。前記エピタキシャル結晶成長手段としては、例えば、ＣＶＤ法、ＭＯＣＶＤ法、ＭＯＶＰＥ法、ミストＣＶＤ法、ミスト・エピタキシー法、ＭＢＥ法、ＨＶＰＥ法またはパルス成長法などが挙げられる。本発明においては、前記エピタキシャル結晶成長手段が、ミストＣＶＤ法、ミスト・エピタキシー法またはＨＶＰＥ法であるのが好ましく、ミストＣＶＤ法またはミスト・エピタキシー法であるのが好ましい。
【００３５】
また、前記成膜を、金属を含む原料溶液を霧化し（霧化工程）、液滴を浮遊させ、得られた霧化液滴をキャリアガスでもって前記結晶基板近傍まで搬送し（搬送工程）、ついで、前記霧化液滴を熱反応させること（成膜工程）により行うのが好ましい。このようにして成膜することで、より容易にファセット成長を伴わない横方向成長を実現することができる。
【００３６】
（原料溶液）
原料溶液は、成膜原料として金属を含んでおり、霧化可能であれば特に限定されず、無機材料を含んでいてもよいし、有機材料を含んでいてもよい。前記金属は、金属単体であっても、金属化合物であってもよく、本発明の目的を阻害しない限り特に限定されないが、ガリウム（Ｇａ）、イリジウム（Ｉｒ）、インジウム（Ｉｎ）、ロジウム（Ｒｈ）、アルミニウム（Ａｌ）、金（Ａｕ）、銀（Ａｇ）、白金（Ｐｔ）、銅（Ｃｕ）、鉄（Ｆｅ）、マンガン（Ｍｎ）、ニッケル（Ｎｉ）、パラジウム（Ｐｄ）、コバルト（Ｃｏ）、ルテニウム（Ｒｕ）、クロム（Ｃｒ）、モリブデン（Ｍｏ）、タングステン（Ｗ）、タンタル（Ｔａ）、亜鉛（Ｚｎ）、鉛（Ｐｂ）、レニウム（Ｒｅ）、チタン（Ｔｉ）、スズ（Ｓｎ）、ガリウム（Ｇａ）、マグネシウム（Ｍｇ）、カルシウム（Ｃａ）およびジルコニウム（Ｚｒ）から選ばれる１種または２種以上の金属などが挙げられるが、本発明においては、前記金属が、少なくとも周期律表第４周期〜第６周期の１種または２種以上の金属を含むのが好ましく、少なくともガリウム、インジウム、ロジウムまたはイリジウムを含むのがより好ましい。このような好ましい金属を用いることにより、半導体装置等により好適に用いることができるエピタキシャル膜を成膜することができる。
【００３７】
本発明においては、前記原料溶液として、前記金属を錯体または塩の形態で有機溶媒または水に溶解または分散させたものを好適に用いることができる。錯体の形態としては、例えば、アセチルアセトナート錯体、カルボニル錯体、アンミン錯体、ヒドリド錯体などが挙げられる。塩の形態としては、例えば、有機金属塩（例えば金属酢酸塩、金属シュウ酸塩、金属クエン酸塩等）、硫化金属塩、硝化金属塩、リン酸化金属塩、ハロゲン化金属塩（例えば塩化金属塩、臭化金属塩、ヨウ化金属塩等）などが挙げられる。
【００３８】
前記原料溶液の溶媒は、本発明の目的を阻害しない限り特に限定されず、水等の無機溶媒であってもよいし、アルコール等の有機溶媒であってもよいし、無機溶媒と有機溶媒との混合溶媒であってもよい。本発明においては、前記溶媒が水を含むのが好ましい。
【００３９】
また、前記原料溶液には、ハロゲン化水素酸や酸化剤等の添加剤を混合してもよい。前記ハロゲン化水素酸としては、例えば、臭化水素酸、塩酸、ヨウ化水素酸などが挙げられる。前記酸化剤としては、例えば、過酸化水素（Ｈ２Ｏ２）、過酸化ナトリウム（Ｎａ２Ｏ２）、過酸化バリウム（ＢａＯ２）、過酸化ベンゾイル（Ｃ６Ｈ５ＣＯ）２Ｏ２等の過酸化物、次亜塩素酸（ＨＣｌＯ）、過塩素酸、硝酸、オゾン水、過酢酸やニトロベンゼン等の有機過酸化物などが挙げられる。
【００４０】
前記原料溶液には、ドーパントが含まれていてもよい。前記ドーパントは、本発明の目的を阻害しない限り、特に限定されない。前記ドーパントとしては、例えば、スズ、ゲルマニウム、ケイ素、チタン、ジルコニウム、バナジウムまたはニオブなどが挙げられる。ドーパントの濃度は、通常、約１×１０１６／ｃｍ３〜１×１０２２／ｃｍ３であってもよいし、また、ドーパントの濃度を例えば約１×１０１７／ｃｍ３以下の低濃度にしてもよい。また、さらに、本発明によれば、ドーパントを約１×１０２０／ｃｍ３以上の高濃度で含有させてもよい。
【００４１】
（霧化工程）
前記霧化工程は、金属を含む原料溶液を調整し、前記原料溶液を霧化して霧化し、液滴を浮遊させ、霧化液滴を発生させる。前記金属の配合割合は、特に限定されないが、原料溶液全体に対して、０．０００１ｍｏｌ／Ｌ〜２０ｍｏｌ／Ｌが好ましい。霧化手段は、前記原料溶液を霧化できさえすれば特に限定されず、公知の霧化手段であってよいが、本発明においては、超音波振動を用いる霧化手段であるのが好ましい。本発明で用いられるミストは、空中に浮遊するものであり、例えば、スプレーのように吹き付けるのではなく、初速度がゼロで、空間に浮かびガスとして搬送することが可能なミストであるのがより好ましい。ミストの液滴サイズは、特に限定されず、数ｍｍ程度の液滴であってもよいが、好ましくは５０μｍ以下であり、より好ましくは１〜１０μｍである。
【００４２】
（搬送工程）
前記搬送工程では、前記キャリアガスによって前記霧化液滴を前記基体へ搬送する。キャリアガスの種類としては、本発明の目的を阻害しない限り特に限定されず、例えば、酸素、オゾン、不活性ガス（例えば窒素やアルゴン等）、または還元ガス（水素ガスやフォーミングガス等）などが好適な例として挙げられる。また、キャリアガスの種類は１種類であってよいが、２種類以上であってもよく、キャリアガス濃度を変化させた希釈ガス（例えば１０倍希釈ガス等）などを、第２のキャリアガスとしてさらに用いてもよい。また、キャリアガスの供給箇所も１箇所だけでなく、２箇所以上あってもよい。キャリアガスの流量は、特に限定されないが、前記搬送を供給律速となるような流量が好ましく、より具体的には１ＬＰＭ以下が好ましく、０．１〜１ＬＰＭがより好ましい。
【００４３】
（成膜工程）
成膜工程では、前記霧化液滴を反応させて、前記凹凸部上に成膜する。前記反応は、前記霧化液滴から膜が形成される反応であれば特に限定されないが、本発明においては、熱反応が好ましい。前記熱反応は、熱でもって前記霧化液滴が反応すればそれでよく、反応条件等も本発明の目的を阻害しない限り特に限定されない。本工程においては、前記熱反応を、通常、原料溶液の溶媒の蒸発温度以上の温度で行うが、高すぎない温度以下が好ましく、６５０℃以下がより好ましい。また、熱反応は、本発明の目的を阻害しない限り、真空下、非酸素雰囲気下、還元ガス雰囲気下および酸素雰囲気下のいずれの雰囲気下で行われてもよく、また、大気圧下、加圧下および減圧下のいずれの条件下で行われてもよいが、本発明においては、大気圧下で行われるのが蒸発温度の計算がより簡単になり、設備等も簡素化できる等の点で好ましい。また、膜厚は成膜時間を調整することにより、設定することができる。
【００４４】
以下、図面を用いて、本発明に好適に用いられる成膜装置１９を説明する。図９の成膜装置１９は、キャリアガスを供給するキャリアガス源２２ａと、キャリアガス源２２ａから送り出されるキャリアガスの流量を調節するための流量調節弁２３ａと、キャリアガス（希釈）を供給するキャリアガス（希釈）源２２ｂと、キャリアガス（希釈）源２２ｂから送り出されるキャリアガス（希釈）の流量を調節するための流量調節弁２３ｂと、原料溶液２４ａが収容されるミスト発生源２４と、水２５ａが入れられる容器２５と、容器２５の底面に取り付けられた超音波振動子２６と、成膜室３０と、ミスト発生源２４から成膜室３０までをつなぐ石英製の供給管２７と、成膜室３０内に設置されたホットプレート（ヒーター）２８とを備えている。ホットプレート２８上には、基板２０が設置されている。
【００４５】
そして、図９に記載のとおり、原料溶液２４ａをミスト発生源２４内に収容する。次に、基板２０を用いて、ホットプレート２８上に設置し、ホットプレート２８を作動させて成膜室３０内の温度を昇温させる。次に、流量調節弁２３（２３ａ、２３ｂ）を開いてキャリアガス源２２（２２ａ、２２ｂ）からキャリアガスを成膜室３０内に供給し、成膜室３０の雰囲気をキャリアガスで十分に置換した後、キャリアガスの流量と、キャリアガス（希釈）の流量とをそれぞれ調節する。次に、超音波振動子２６を振動させ、その振動を、水２５ａを通じて原料溶液２４ａに伝播させることによって、原料溶液２４ａを微粒子化させて霧化液滴２４ｂを生成する。この霧化液滴２４ｂが、キャリアガスによって成膜室３０内に導入され、基板２０まで搬送され、そして、大気圧下、成膜室３０内で霧化液滴２４ｂが熱反応して、基板２０上に膜が形成される。
【００４６】
また、図１０に示すミストＣＶＤ装置（成膜装置）１９を用いるのも好ましい。図１０のミストＣＶＤ装置１９は、基板２０を載置するサセプタ２１と、キャリアガスを供給するキャリアガス供給手段２２ａと、キャリアガス供給手段２２ａから送り出されるキャリアガスの流量を調節するための流量調節弁２３ａと、キャリアガス（希釈）を供給するキャリアガス（希釈）供給手段２２ｂと、キャリアガス（希釈）供給手段２２ｂから送り出されるキャリアガスの流量を調節するための流量調節弁２３ｂと、原料溶液２４ａが収容されるミスト発生源２４と、水２５ａが入れられる容器２５と、容器２５の底面に取り付けられた超音波振動子２６と、内径４０ｍｍの石英管からなる供給管２７と、供給管２７の周辺部に設置されたヒーター２８と、熱反応後のミスト、液滴および排気ガスを排出する排気口２９とを備えている。サセプタ２１は、石英からなり、基板２０を載置する面が水平面から傾斜している。成膜室となる供給管２７とサセプタ２１をどちらも石英で作製することにより、基板２０上に形成される膜内に装置由来の不純物が混入することを抑制している。このミストＣＶＤ装置１９は、前記の成膜装置１９と同様に扱うことができる。
【００４７】
前記の好適な成膜装置を用いれば、前記結晶基板の結晶成長面上に、より容易にエピタキシャル層を形成することができる。なお、エピタキシャル層は、通常、エピタキシャル結晶成長により形成される。
【００４８】
また、前記の好ましい成膜方法によれば、通常、本発明の結晶性酸化物膜は、前記結晶基板とともに結晶性積層構造体として得ることができる。前記結晶性積層構造体は、通常、コランダム構造を有する結晶基板の結晶成長面上に、直接または他の層を介して、ｃ軸に垂直または略垂直な方向に凹部または凸部からなる凹凸部が形成されており、前記凹凸部上に、コランダム構造の横方向成長領域を含むエピタキシャル層が形成されている結晶性積層構造体であって、前記横方向成長領域の結晶成長方向が前記結晶基板の結晶成長面に対し平行方向または略平行方向であることを特長とする。本発明の実施態様においては、前記結晶基板の結晶成長面上に、直接または他の層を介して、ａ軸方向の凹部または凸部を含む凹凸部が形成されているのが好ましい。
【００４９】
「結晶性積層構造体」とは、一層以上の結晶層を含む構造体であり、結晶層以外の層（例：アモルファス層）を含んでいてもよい。また、結晶層は、単結晶層であることが好ましいが、多結晶層であってもよい。また、本発明において、「結晶成長面に対し平行方向または略平行方向」とは、通常、結晶基板の結晶成長面（主面）に対する平行方向との成す角度が±１０度の範囲内の方向であり、好ましくは±５度の範囲内の方向であることを意味する。
【００５０】
図７は、前記結晶性積層構造体の断面図を示している。図７の結晶性積層構造体は、結晶基板１上に、凸部２ａが形成されており、さらに、エピタキシャル層３が結晶成長により形成されている。エピタキシャル層３は、凸部２ａにより、コランダム構造を有するエピタキシャル膜が横方向にも結晶成長しており、このようにして得られたコランダム構造を有する結晶膜は、凹凸部のないコランダム構造を有する結晶膜に比べて全く異なる高品質の結晶膜となる。また、バッファ層を設けた場合の例を図８に示す。図８の結晶性積層構造体は、結晶基板１上に、バッファ層５が形成されており、バッファ層５上に凸部２ａが形成されている。そして、凸部２ａ上に、エピタキシャル層３が形成されている。図８の結晶性積層構造体も図７と同様に、凸部２ａにより、コランダム構造を有する結晶膜が、横方向に結晶成長しており、高品質のコランダム構造を有する結晶膜が形成されている。
【００５１】
前記エピタキシャル層は、通常、ファセット成長領域を実質的に含まないコランダム構造の横方向成長領域を含むが、本発明においては、前記横方向成長領域の結晶成長方向がｃ軸または略ｃ軸方向であるのが好ましい。上記した好ましい成膜方法によれば、通常、ｃ軸または略ｃ軸方向にそれぞれ異なる結晶成長速度で結晶成長が拡がった結晶性酸化物同士が互いに接合する。なお、本発明において、「ｃ軸または略ｃ軸」とは、通常、ｃ軸方向との成す角度が±１０度の範囲内であり、好ましくはｃ軸方向との成す角度が±５度の範囲内であることを意味する。また、前記横方向成長領域が転位線を含んでおり、該転位線が前記結晶基板の結晶成長面に対し平行方向または略平行方向に伸びているのも好ましく、前記横方向成長領域において、前記結晶基板の結晶成長面に対し平行方向または略平行方向に伸びている転位線が、他の軸方向に伸びている転位線よりも多いのがより好ましい。このようなエピタキシャル層は上記した好ましい成膜手段により容易に形成することができる。
【００５２】
また、本発明においては、前記のコランダム構造の横方向成長領域が、少なくとも周期律表第４周期〜第６周期の１種または２種以上の金属を含む金属酸化物を主成分とするのが好ましく、前記金属が、少なくともガリウム、インジウム、ロジウムまたはイリジウムを含むのがより好ましい。なお、「主成分」とは、例えば横方向領域に含まれる金属酸化物がα−Ｇａ２Ｏ３である場合、前記横方向領域内の金属元素中のガリウムの原子比が０．５以上の割合でα−Ｇａ２Ｏ３が含まれていればそれでよい。本発明においては、前記横方向領域内の金属元素中のガリウムの原子比が０．７以上であることが好ましく、０．８以上であるのがより好ましい。
【００５３】
また、本発明においては、前記結晶性積層構造体のエピタキシャル層上にさらにエピタキシャル膜を成膜するのが好ましい。このようにさらに成膜することにより、コランダム構造を有する結晶基板の結晶成長面上に、直接または他の層を介して、ｃ軸に垂直または略垂直な方向に凹部または凸部からなる凹凸部が形成されており、前記凹凸部上に、コランダム構造の横方向成長領域を含むエピタキシャル層が形成されている結晶性積層構造体であって、前記横方向成長領域の結晶成長方向が前記結晶基板の結晶成長面に対し平行方向または略平行方向である結晶性積層構造体をより容易に得ることができる。また、このようにさらに成膜することにより、コランダム構造のエピタキシャル膜を含む結晶性酸化物半導体膜であって、ｃ軸または略ｃ軸方向に結晶成長が拡がった結晶性酸化物同士の接合面上のエピタキシャ層である結晶性酸化物膜を容易に得ることができる。また、このようにさらに成膜することにより、コランダム構造のエピタキシャル膜を含む結晶性酸化物半導体膜であって、ｃ軸または略ｃ軸方向にそれぞれ異なる結晶成長速度で結晶成長が拡がった結晶性酸化物同士の接合面上のエピタキシャル層である結晶性酸化物膜をより容易に得ることができる。このような構成の結晶性酸化物膜によれば、コランダム構造のエピタキシャル膜であっても、横方向成長領域がファセット領域を実質的に含まず、且つ転位密度がさらにより低減されたものとすることができる。なお、前記結晶性積層構造体のエピタキシャル層上にさらにエピタキシャル膜を成膜する場合、前記エピタキシャル層（第１の結晶層）上に凹凸部を形成した後、さらに前記エピタキシャル膜（第２の結晶層）を成膜するのが、転位密度の低減効果をより好適に発現することができるので、好ましい。
【００５４】
本発明においては、前記凹凸部上に、ｃ軸または略ｃ軸方向に結晶成長が拡がった結晶性酸化物同士が接合されているのが好ましく、前記エピタキシャル層が転位線を実質的に含んでいないか、または前記結晶基板の結晶成長面に対し平行方向または略平行方向に伸びている転位線を含むのも好ましい。また、前記エピタキシャル層が、ファセット成長領域を実質的に含まないのが好ましい。このようなエピタキシャル層は上記した好ましい成膜手段により容易に形成することができる。
【００５５】
また、本発明においては、コランダム構造のエピタキシャル層が、少なくとも周期律表第４周期〜第６周期の１種または２種以上の金属を含む金属酸化物を主成分とするのが好ましく、前記金属が、少なくともガリウム、インジウム、ロジウムまたはイリジウムを含むのがより好ましい。なお、「主成分」とは、例えばエピタキシャル層に含まれる金属酸化物がα−Ｇａ２Ｏ３である場合、前記エピタキシャル層の金属元素中のガリウムの原子比が０．５以上の割合でα−Ｇａ２Ｏ３が含まれていればそれでよい。本発明においては、前記エピタキシャル層の金属元素中のガリウムの原子比が０．７以上であることが好ましく、０．８以上であるのがより好ましい。
【００５６】
前記結晶性積層構造体は半導体装置に有用である。前記結晶性積層構造体を用いて形成される半導体装置としては、ＭＩＳやＨＥＭＴ等のトランジスタやＴＦＴ、半導体‐金属接合を利用したショットキーバリアダイオード、ＪＢＳ、他のＰ層と組み合わせたＰＮ又はＰＩＮダイオード、受発光素子などが挙げられる。本発明においては、前記結晶性積層構造体をそのまま又は前記結晶基板と前記結晶性酸化物膜とを剥離等して、半導体装置に用いることができる。
【００５７】
本発明の半導体装置は、上記した事項に加え、さらに公知の手段を用いて、パワーモジュール、インバータまたはコンバータとして好適に用いられ、さらには、例えば電源装置を用いた半導体システム等に好適に用いられる。前記電源装置は、公知の手段を用いて、配線パターン等に接続するなどすることにより、前記半導体装置からまたは前記半導体装置として作製することができる。図１１に電源システムの例を示す。図１１は、複数の前記電源装置１７１、１７２と制御回路１７３を用いて電源システム１７０を構成している。前記電源システムは、図１２に示すように、電子回路１８１と電源システム１８２とを組み合わせてシステム装置１８０に用いることができる。なお、電源装置の電源回路図の一例を図１３に示す。図１３は、パワー回路と制御回路からなる電源装置の電源回路を示しており、インバータ１９２（ＭＯＳＦＥＴＡ〜Ｄで構成）によりＤＣ電圧を高周波でスイッチングしＡＣへ変換後、トランス１９３で絶縁及び変圧を実施し、整流ＭＯＳＦＥＴ１９４（Ａ〜Ｂ’）で整流後、ＤＣＬ１９５（平滑用コイルＬ１，Ｌ２）とコンデンサにて平滑し、直流電圧を出力する。この時に電圧比較器１９７で出力電圧を基準電圧と比較し、所望の出力電圧となるようＰＷＭ制御回路１９６でインバータ１９２及び整流ＭＯＳＦＥＴ１９４を制御する。
【００５８】
（実施例１）
１．成膜装置
本実施例では図９に示す成膜装置１９を用いた。
【００５９】
２．原料溶液の作製
臭化ガリウム（ＧａＢｒ３）０．１Ｍの水溶液に、臭化水素酸（ＨＢｒ）２０体積％を加え、これを原料溶液とした。
【００６０】
３．成膜準備
上記２．で得られた原料溶液２４ａをミスト発生源２４内に収容した。次に、基板２０として、ａ軸方向にストライプのパターンマスクが施されているｍ面サファイア基板を用いて、ホットプレート２８上に設置し、ホットプレート２８を作動させて基板温度を５５０℃にまで昇温させた。次に、流量調節弁２３ａ、２３ｂを開いて、キャリアガス源であるキャリアガス供給手段２２ａ、２２ｂからキャリアガスを成膜室３０内に供給し、成膜室３０の雰囲気をキャリアガスで十分に置換した後、供給律速となるように、キャリアガスの流量を１Ｌ／分に調節した。キャリアガスとして窒素を用いた。
【００６１】
４．成膜
次に、超音波振動子２６を２．４ＭＨｚで振動させ、その振動を、水２５ａを通じて原料溶液２４ａに伝播させることによって、原料溶液２４ａを霧化させてミスト（霧化液滴）２４ｂを生成させた。このミスト２４ｂが、キャリアガスによって、供給管２７内を通って、成膜室３０内に導入され、大気圧下、５５０℃にて、基板２０上でミストが熱反応して、基板２０上に成膜した。成膜時間は２時間であった。得られた膜は、Ｘ線回折装置を用いて同定したところ、α−Ｇａ２Ｏ３単結晶膜であった。また、得られた膜を顕微鏡にて断面形状を観察した。顕微鏡像を図１４に示す。また、参考までに上面を観察した顕微鏡像を図１５に示す。図１４および図１５から明らかなように、ファセット成長は特に確認できず、また、転位のない非常に良質な略ｃ軸ＥＬＯ膜が形成されていることがわかる。
【００６２】
（比較例１）
キャリアガスの流量を、供給律速とはならないように４Ｌ／分とし、キャリアガス（希釈）の流量を０．５Ｌ／分としたこと以外は、実施例１と同様にして成膜した。得られた膜はα−Ｇａ２Ｏ３膜であったが、三角形のファセット構造が確認された。また、ファセット内部では、らせん転位が斜めに入っていた。
【００６３】
（実施例２）
１．第１の結晶層の形成
成膜温度を６００℃としたこと以外は、実施例１と同様にして、第１の結晶層を形成した。得られた膜は、Ｘ線回折装置を用いて同定したところ、α−Ｇａ２Ｏ３単結晶膜であった。
【００６４】
２．第２の結晶層の形成
上記１．で得られた第１の結晶膜上に、ａ軸方向にストライプのＳｉＯ２からなるパターンを形成した。なお、パターンは、第１の結晶層における結晶性酸化物同士の接合面上に開口部が設けられるように形成した。得られたパターン付きの第１の結晶膜上に、上記１．と同様にして、第２の結晶層を形成した。得られた膜は、Ｘ線回折装置を用いて同定したところ、α−Ｇａ２Ｏ３単結晶膜であった。
【００６５】
３．評価
得られた膜を顕微鏡にて断面形状を観察した。顕微鏡像を図１６に示す。図１６から明らかなように、ｃ軸または略ｃ軸方向に結晶成長が広がった結晶性酸化物同士が接合されており、さらに、該接合面上にコランダム構造のエピタキシャル層が形成されていることがわかる。さらに、得られた膜についてＴＥＭ観察を行った結果、ファセット成長は特に確認できなかった。また、転位密度を測定したところ、パターンマスクが施されていない基板を用いて成膜した場合と比較して転位密度が２桁以上低減されることがわかった。
【産業上の利用可能性】
【００６６】
本発明の結晶性酸化物膜は、半導体（例えば化合物半導体電子デバイス等）、電子部品・電気機器部品、光学・電子写真関連装置、工業部材などあらゆる分野に用いることができるが、特に、半導体装置およびその部材等に有用である。
【符号の説明】
【００６７】
１    結晶基板
１ａ  結晶成長面
２ａ  凸部
２ｂ  凹部
３    エピタキシャル層
４    マスク層
５    バッファ層
１９    成膜装置
２０    基板
２１    サセプタ
２２ａ  キャリアガス供給手段
２２ｂ  キャリアガス（希釈）供給手段
２３ａ  流量調節弁
２３ｂ  流量調節弁
２４    ミスト発生源
２４ａ  原料溶液
２５    容器
２５ａ  水
２６    超音波振動子
２７    供給管
２８    ヒーター
２９    排気口
３０    成膜室
１７０      電源システム
１７１      電源装置
１７２      電源装置
１７３      制御回路
１８０      システム装置
１８１      電子回路
１８２      電源システム
１９２      インバータ
１９３      トランス
１９４      整流ＭＯＳＦＥＴ
１９５      ＤＣＬ
１９６      ＰＷＭ制御回路
１９７      電圧比較器
【図１】
2020004250.tif 000003
【図２】
2020004250.tif 000004
【図３】
2020004250.tif 000005
【図４】
2020004250.tif 000006
【図５】
2020004250.tif 000007
【図６】
2020004250.tif 000008
【図７】
2020004250.tif 000009
【図８】
2020004250.tif 000010
【図９】
2020004250.tif 000011
【図１０】
2020004250.tif 000012
【図１１】
2020004250.tif 000013
【図１２】
2020004250.tif 000014
【図１３】
2020004250.tif 000015
【図１４】
2020004250.tif 000016
【図１５】
2020004250.tif 000017
【図１６】
2020004250.tif 000018
【国際調査報告】
2020004250.tif 000019
2020004250.tif 000020
2020004250.tif 000021
2020004250.tif 000022